(57)【要約】      （修正有）【課題】揮発性の高い薬剤や効果剤の揮散を効果的に抑制することができ、かつ液体含浸性基材と高分子フィルムの積層強度が高い身体貼付用シートを提供することである。【解決手段】液体含浸性基材と高分子フィルムとを積層してなる積層シートであって、高分子フィルムがメルトマスフローレイト（ＭＦＲ）５〜２０ｇ／１０分のエチレン／ビニルアルコール共重合体を含有することを特徴とする積層シート及び該積層シートの液体含浸性基材に液又はゲルを含浸してなる身体貼付用シート。【選択図】図１
2008149484.tif 000002
【特許請求の範囲】
【請求項１】
液体含浸性基材と高分子フィルムとを積層してなる積層シートであって、高分子フィルムがメルトマスフローレイト（ＭＦＲ）５〜２０ｇ／１０分のエチレン／ビニルアルコール共重合体を含有することを特徴とする積層シート。
【請求項２】
前記高分子フィルムの面積膨潤率が３％以上である請求項１に記載の積層シート。
【請求項３】
液体含浸性基材上に前記高分子フィルムの原料をＴダイにて押出し積層してなる請求項１又は２に記載の積層シート。
【請求項４】
液体含浸性基材がレーヨン及び／又はコットンを含有する請求項１〜３のいずれかに記載の積層シート。
【請求項５】
請求項１〜４のいずれかに記載の積層シートの液体含浸性基材に液又はゲルを含浸してなる身体貼付用シート。
【請求項６】
前記液又はゲルが水性組成物である請求項５に記載の身体貼付用シート。
【請求項７】
前記液又はゲルに二酸化炭素を溶存させた請求項５又は６に記載の身体貼付用シート。
【請求項８】
フェイスマスク用である請求項５〜７のいずれかに記載の身体貼付用シート。
【請求項９】
請求項１〜４のいずれかに記載の積層シートの液体含浸性基材に対して、使用直前に液又はゲルを含浸して使用する使用方法。
【請求項１０】
液体含浸性基材上に高分子フィルムの原料をＴダイにて押出して積層シートを得る工程、該積層シートを包装容器に入れる工程、該包装容器に入れる前または後に積層シートの液体含浸性基材に液又はゲルを含浸させる工程、包装容器内に二酸化炭素を充填して密封し、液又はゲルに二酸化炭素を溶存させる工程を含む身体貼付用シートの製造方法。
【発明の詳細な説明】
【技術分野】
【０００１】
本発明は、積層シート及びそれを用いた身体貼付用シートに関する。
【背景技術】
【０００２】
シートタイプの化粧品は、簡便に使用できるため、近年多種多様な化粧料を含浸したシートタイプの化粧品が広く用いられている。シート材料としては、一般には織布や不織布が用いられ、特にコストや使いやすさの面から不織布が用いられるが、保水性を高める目的で吸水性を有する基材に疎水性を有するフィルムを積層したものも用いられている。例えば、吸水性を有する不織布シートの片面に疎水性を有するシート状フィルムを押出式ラミネート加工により付着形成し、不織布シートに化粧料等を含浸してなるシートタイプ化粧品が提案されている(特許文献１参照)。特許文献１では、疎水性を有するシート状フィルムとして、ポリエチレンフィルム及びポリプロピレンフィルムを用いている。これらポリオレフィン系のフィルムは、水分保持は可能であるが、揮発性の高い薬剤や効果剤を数分から数時間にわたって保持するには不十分な場合がある。
【０００３】
ところで、二酸化炭素(炭酸ガス)は経皮吸収により血行促進効果があることが知られており、炭酸ガスを加圧溶解した水性組成物が含浸された繊維集合体層とフィルム層が熱融着されてなる複合シートが提案されている（特許文献２参照）。しかしながら、特許文献２においてもフィルム層としてはポリエチレンやポリプロピレンなどのポリオレフィンフィルムが用いられており、揮発性の高い炭酸ガスを長時間保持することはできなかった。またポリエチレンテレフタレートフィルムは、高融点で硬い樹脂であるとの特徴を有する。したがって、硬いために身体への密着性が悪かったり、高融点ゆえに不織布との積層が困難であるという問題点があった。
【０００４】
このような課題を解決するために、二酸化炭素を溶存する液又はゲルを担持した不織布に、二酸化炭素透過性１０万ｃｃ／ｍ2・ｄａｙ・ａｔｍ（２５℃）以下のフィルムを積層したシート状貼付剤を二酸化炭素難透過性の包装ピロー内に密封してなる身体貼付用シート材が提案されている（特許文献３参照）。特許文献３はフィルムの材質として、バリア性の高いエチレン／ビニルアルコール共重合体をも開示するものである。
【０００５】
【特許文献１】特開２００５−２１１４２５号公報
【特許文献２】特開２００４−２３８３３３号公報
【特許文献３】特開２００５−１７０９３７号公報
【発明の開示】
【発明が解決しようとする課題】
【０００６】
本発明は、液体含浸性基材と高分子フィルムとを積層してなる積層シートに関して、高分子フィルムとしてエチレン／ビニルアルコール共重合体を用いることで、揮発性の高い薬剤や効果剤の場合であっても揮散を効果的に抑制することができることに基礎をおくものである。
しかしながら、エチレン／ビニルアルコール共重合体は、ポリオレフィンフィルムのように液体含浸性基材との熱融着では十分な積層強度が出ないという問題がある。
本発明は、このような問題点に対し、揮発性の高い薬剤や効果剤の揮散を効果的に抑制することができ、かつ液体含浸性基材と高分子フィルムの積層強度が高い積層シートを提供することを目的とする。
【課題を解決するための手段】
【０００７】
本発明者らは、高分子フィルムとして特定の物性を有するエチレン／ビニルアルコール共重合体（以下「ＥＶＯＨ」ということがある。）を用いることで、上記課題を達成し得ることを見出した。
すなわち、本発明は、液体含浸性基材と高分子フィルムとを積層してなる積層シートであって、高分子フィルムがメルトマスフローレイト（以下「ＭＦＲ」と記載する。）５〜２０ｇ／１０分のエチレン／ビニルアルコール共重合体を含有することを特徴とする積層シート及びこれに液又はゲルを含浸してなる身体貼付用シートを提供するものである。
【発明の効果】
【０００８】
本発明によれば、揮発性の高い薬剤や効果剤の揮散を効果的に抑制することができ、かつ液体含浸性基材と高分子フィルムの積層強度が高い積層シートを提供することができる。
【発明を実施するための最良の形態】
【０００９】
本発明の積層シートは、液体含浸性基材と高分子フィルムとを積層してなる。
液体含浸性基材としては、織布、不織布、編物などが使用でき、これらの積層体も使用できる。これらのうち、液体の含浸性が高いとの観点から、織布、不織布又は編物が好ましい。
より具体的には、ナイロン、ポリプロピレン、ポリエステル、ポリエチレン、ポリスチレン、ポリウレタン、ポリオレフィン等の合成繊維、絹、綿（コットン）、麻、レーヨン、コラーゲン等からなる天然繊維などの織布、又は不織布などが使用できる。
これらのうち、液体の含浸性が高いとの観点から、綿（コットン）及びレーヨンが特に好ましい。また、ポリエチレンを含有した繊維は、積層時に熱溶融変形しやすいため、積層強度が増大する傾向がある。
さらに、液体含浸性基材として、構成の異なる織布又は不織布を積層して使用することも可能である。例えば、感触のよい綿やレーヨンを含む織布または不織布を皮膚に触れる側に、熱溶融変形しやすいポリエチレン繊維を含む織布または不織布を高分子フィルム側になるように積層させたものが考えられる。
【００１０】
上記液体含浸性基材の厚さは、０．０５〜２mm程度であることが好ましい。０．０５ｍｍ以上であると、後に詳述する液又はゲルを十分に含浸させることができる。一方、２ｍｍ以下であると、身体貼付時に物理的な違和感が少なく、また、シートがずれにくいという点で好ましい。液体含浸性基材の厚さは、特に０．２〜１．５ｍｍ、更に０．４〜１．２ｍｍの範囲が好ましい。
また、シート基材の表面は親水処理又は疎水処理をしても良い。
【００１１】
次に、本発明の積層シートに用いられる高分子フィルムは、ＥＶＯＨを含有することを特徴とする。
ＥＶＯＨはエチレンとビニルアルコールとの共重合体であり、エチレン／ビニルアルコールのモル比率は２０／８０〜６０／４０の範囲が好ましい。エチレンの比率が２０モル％以上であると熱溶融性を示すためにＴダイ押出でのフィルム形成が可能となる点で好ましく、一方、６０モル％以下であると揮発性の高い薬剤やガスに対するバリア性が高いという点で好ましい。
以上の点から、エチレン／ビニルアルコールのモル比率は３０／７０〜５５／４５の範囲がさらに好ましい。
【００１２】
本発明で用いるＥＶＯＨは、ＭＦＲが５〜２０ｇ／１０分であることを特徴とする。この範囲であると、液体含浸性基材との積層シートとして十分な強度が得られ、かつシートの製造の際に例えば、フィルムをＴダイにて押し出すなどの簡便な方法を選択することができる。以上の点から、ＥＶＯＨのＭＦＲは１０〜１８ｇ／１０分の範囲であることがさらに好ましい。なお、ＭＦＲはＪＩＳ  Ｋ７２１０に準じて測定されるものであり、温度２１０℃、荷重２１６０ｇの条件で測定されたものである。また、ここで積層強度とは、積層シートにおける高分子フィルムを液体含浸性基材から引き剥がした際の剥離力（Ｎ）で定義されるものである。積層強度はＪＩＳ  Ｋ６８５４−３に準じて測定される。
【００１３】
本発明の高分子フィルムはＥＶＯＨを含有する樹脂からなる単層のフィルムでもよいし、これと他の樹脂からなる多層のフィルムであってもよい。高分子フィルムがＥＶＯＨを含有する樹脂からなる単層のフィルムである場合には、樹脂中のＥＶＯＨの含有量は、２０〜１００質量％の範囲が好ましい。樹脂中のＥＶＯＨの含有量が２０質量％以上であるとＥＶＯＨによる効果、すなわち、揮発性の高い薬剤や効果剤の揮散抑制効果及び液体含浸性基材と高分子フィルムの高い積層強度を得ることができる。以上の点から、樹脂中のＥＶＯＨの含有量は特に５０〜１００質量％、更に７０〜１００質量％であることが好ましい。
【００１４】
また、ＥＶＯＨを含有する樹脂がＥＶＯＨと他の樹脂の混合物からなる場合に用いられる他の樹脂としては、例えばナイロン、ポリプロピレン、ポリエチレン、ポリエステル、ポリスチレン、ポリウレタンなどが挙げられ、これらのうち、ナイロン、ポリエチレン、ポリプロピレンが特に好ましい。また、本発明の高分子フィルムが多層フィルムの場合に、上記他の樹脂からなるフィルムを構成する樹脂としては、上記と同様の樹脂が挙げられる。例えば、EVOHとポリエチレンを多層構造とし、ポリエチレン側を液体含浸性基材側となるように積層すれば、積層強度の向上が期待できる。
【００１５】
本発明の高分子フィルムの厚さについては１〜３０μｍの範囲が好ましい。該厚さが１μｍ以上であると、液体含浸性基材に含浸される液又はゲル中の揮発性物質の揮散を十分に抑制することができる。一方、３０μｍ以下であると、積層シートの感触が柔らかく、身体にフィットしやすい点で有利である。以上の観点から、高分子フィルムの厚さは５〜２０μｍの範囲がさらに好ましい。
【００１６】
また、本発明の高分子フィルムの水と接触させた場合の面積膨潤率が（測定条件は後述）３％以上であることが好ましい。面積膨潤率が３％以上であるとフィルム自身が柔らかくなる点で有利である。一方、上限については特に限定されないが、面積膨張率の大きすぎるものはポリマーが溶解する可能性があるため、１００％以下であることが好ましい。以上の点から、高分子フィルムの面積膨潤率は３〜５０％であることがさらに好ましい。
【００１７】
本発明の積層シートは上述のように、液体含浸性基材と高分子フィルムとを積層してなり、高分子フィルムとしてＥＶＯＨを含有しているために、該積層シートに水性組成物等を含浸させた場合に液体含浸性基材側に反る。従って、本発明の積層シートに水性組成物等を含浸させた本発明の身体貼付用シートは、皮膚に貼付した際に、皮膚に密着する方向に反るため、同程度の硬さのシートと比べた場合に、より皮膚との密着性が向上し、皮膚から剥がれにくくなる。
【００１８】
本発明の積層シートの製造方法については、液体含浸性基材と高分子フィルムとを積層する方法であれば、汎用的な方法を用いることができ、例えば、接着剤による方法や熱融着による方法などが挙げられる。シートの弾性、特に、身体貼付用シートで使用する場合の密着性や堅さを考慮すると接着剤を使用しない熱融着による方法が好ましい。更に、積層シートの生産性の点からは、液体含浸性基材上に高分子フィルムの原料をＴダイにて押出し積層してなることが好ましい。
【００１９】
本発明の積層シートは、液体含浸性基材に液又はゲルを含浸させた身体貼付用シートとして使用することが好ましい。液又はゲルとしては、水性組成物を用いることが好ましく、特に二酸化炭素を溶存させた液又はゲルを用いることが好ましい。本発明の身体貼付用シートに二酸化炭素を溶存させた液又はゲルを用いた場合には、簡便な操作で、適用部位に二酸化炭素をすばやくかつ持続的に供給でき、貼付時間内に効率良く持続的な血行促進効果が得られる。
なお、ここでゲルを含浸するというなかには、液体含浸性基材にゲルを塗工して担持する態様も包含するものである。
【００２０】
上述の二酸化炭素を溶存させた液又はゲルは、２５℃において１００〜３，０００質量ｐｐｍの二酸化炭素を溶存することが好ましい。二酸化炭素の溶存量が１００質量ｐｐｍ以上であると十分な血行促進効果が得られ、３，０００質量ｐｐｍ以下であると、例えば、本発明の身体貼付用シートを包装ピロー内に入れて保存する場合に、該包装ピローの耐圧性を考慮しなくてもよい。以上の観点から、二酸化炭素の溶存量は、１００〜２，０００質量ｐｐｍ、さらに５００〜２，０００質量ｐｐｍ、特に８００〜１，８００質量ｐｐｍが好ましい。
このときの二酸化炭素の純度としては、包装ピロー内のガス中の５０質量％以上、好ましくは７０質量％以上、特に好ましくは９０質量％以上が、前記、液又はゲル中の溶存二酸化炭素濃度を維持する点で好ましい。また二酸化炭素だけでなく、目的により窒素ガスや酸素ガスなどの他のガスを混合して用いても良い。その場合、他のガスの濃度は高くても３０質量％以下であることが好ましい。本発明の場合、二酸化炭素以外のガスは、特に限定されないが、例えば空気、窒素ガス等が好ましい。包装ピロー内のガスの圧力は２５℃において、８１〜２０３ｋＰａ（０．８〜２．０気圧）、さらに９１〜１５２ｋＰａ（０．９〜１．５気圧）、特に９１〜１２２ｋＰａ（０．９〜１．２気圧）が好ましい。
【００２１】
また、二酸化炭素は、アルカリ条件下では炭酸塩（ＣＯ32-）となってしまうことから、液又はゲルのｐＨは弱酸性であることが好ましく、特に３．５〜６．５、更に４．５〜６．５の範囲が好ましい。また、当該液又はゲルの水分量は２質量％以上が好ましく、特に２〜９９．５質量％が好ましい。また、液又はゲルは油性成分を含む形態でも良く、油性成分の少ない系、例えば、水中油型乳化系の場合や水性ゲルを主体とする場合の水分量は、４０〜９９．５質量％、特に５０〜９５質量％が好ましい。反対に、当該液又はゲルが油中水型乳化系の場合や油性ゲルを主体とする場合の水分量は、２〜５０質量％、特に５〜４０質量％であることが好ましい。
【００２２】
また、液又はゲル中に二酸化炭素を溶存させる場合は、二酸化炭素を高濃度に溶存させるため、２５℃で液状である油剤を含有させるのが好ましい。これは水に比べて液体の疎水性物質が二酸化炭素を３〜６倍程度溶解することから好ましく、またこの溶解特性を維持するのに水と相溶性のない液状油剤を水中に乳化物として分散させ、液又はゲル中に分散存在させることが好ましい。当該油剤としては、長鎖炭化水素、高級脂肪酸、高級脂肪酸エステル、高級アルコール、シリコーン類、フルオロカーボン類等が挙げられる。
これらの油剤は、該液又はゲル中に０．０１〜３５質量％、さらに０．１〜２０質量％、特に１〜１５質量％含有させるのが好ましい。
【００２３】
なお、液又はゲルには、美肌成分や、薬効成分などを配合することが出来る。
美肌成分とは、美白効果、小じわ・たるみの改善効果、ターンオーバー改善効果、スリミング効果、保湿効果、収斂効果、皮膚柔軟化効果等の作用が認められる成分であり、化粧料に使用できる各種の美肌用活性物質が含まれる。例えば、セラミド類、ビタミン類（ビタミンＡ、ビタミンＢ、ビタミンＣ、ビタミンＤ、ビタミンＥ、及びその誘導体など）、ヒアルロン酸及びその塩、コンドロイチン硫酸及びその塩、チューベロース多糖体、アミノ酸及びその誘導体や蛋白分解物、ヒドロキシ酸等の有機酸類、ラクトフェリン等の糖蛋白質、トコトリエノール、アスタキサンチン、ユビデカレノン（コエンザイムＱ１０）、αリポ酸（チオクト酸）、動植物抽出液、尿素などが挙げられ、これらの１種もしくは２種以上を組み合わせて用いることができる。美肌成分の含有量は、液又はゲル中に０．０１〜２０質量％の範囲が好ましい。
【００２４】
薬効成分とは、血行促進作用、消炎鎮痛作用、鎮痒作用等の作用が認められる成分であり、例えば、ニコチン酸及びその塩、ビタミンＥやその誘導体、サリチル酸及びその塩、グリチルリチン酸及びその塩、アラントイン、グアイアズレン、塩酸ジフェンヒドラミン、塩化リゾチームなどが挙げられ、これらの１種もしくは２種以上を組み合わせて用いることができる。薬効成分の含有量は、液又はゲル中に中０．０１〜２０質量％の範囲が好ましい。また必要によって香料や、パラベン類、フェノキシエタノールなどの保存料などを配合することができる。
【００２５】
本発明の身体貼付用シートの製造方法としては、例えば、身体貼付用シートが液又はゲルのみを含浸する場合には、積層シートの液体含浸性基材に液又はゲルを含浸させた後に包装容器(ピロー)に入れるか、又は包装容器(ピロー)に積層シートを入れた後に液又はゲルを充填して、液体含浸性基材に液又はゲルを含浸させる。また、身体貼付用シートが更に液又はゲルのほかに二酸化炭素等の気体を含むものである場合には、気体をあらかじめ液又はゲルに溶解してもよいが、気体の溶解度を維持するために、密封時に包装容器(ピロー)内を上記気体(ガス)に交換しておく必要がある。具体的には、液又はゲルを含有する積層シートを包装容器(ピロー)内に入れ、次いで包装容器(ピロー)内の空気を二酸化炭素に交換する方法により製造できる。また、あらかじめ二酸化炭素を溶存させた液またはゲルを積層シートの液体含浸性基材に含浸させてから包装容器(ピロー)内に入れるか、または二酸化炭素溶存液と積層シートとを個別に包装容器(ピロー)内に入れた後、包装容器(ピロー)内の空気を除去するか又はさらに包装容器(ピロー)内の空気を二酸化炭素に交換する方法で製造することもできる。特に、装置の面から、常圧下で包装容器(ピロー)内の空気を二酸化炭素に交換して、二酸化炭素を溶存させる方法が好ましい。
なお、包装容器(ピロー)は二酸化炭素の透過性が低い材料が好ましく、例えば、アルミニウム箔を積層したラミネートフィルム、アルミニウム蒸着層を有するラミネートフィルム、ポリ塩化ビニリデンフィルム、ポリ塩化ビニリデン層を含むラミネートフィルムなどが挙げられる。
【００２６】
更に、本発明の積層シートを、使用直前に、液又はゲル、又は二酸化炭素等の気体を溶存させた液又はゲルに含浸して使用することができる。使用直前に二酸化炭素を発生させる方法としては、炭酸塩又は炭酸水素塩と酸性成分を混合する方法が好適であり、これらの成分を別個に有し、使用直前に混合して二酸化炭素を含有するシートを調製することができる。混合前の炭酸塩又は炭酸水素塩や酸性成分はそれぞれ、粉体の状態、液またはゲルに溶解させた状態、積層シートに付着させた状態のいずれの状態で存在していてもよい。
炭酸塩又は炭酸水素塩としては、炭酸ナトリウム、炭酸カリウム、炭酸水素ナトリウム、炭酸水素カリウム等のアルカリ金属塩；炭酸カルシウム、炭酸マグネシウム、炭酸水素マグネシウム等のアルカリ土類金属塩；炭酸アンモニウム、炭酸水素アンモニウム等のアンモニウム塩が挙げられる。酸性成分としては、炭酸より強い酸であればよく、例えば、リン酸、塩酸、硫酸、硝酸等の無機酸；シュウ酸、クエン酸、リンゴ酸、乳酸、酒石酸、フマル酸等の有機酸が挙げられる。またグルタミン酸等のアミノ酸も使用できる。
【００２７】
本発明の身体貼付用シートは、身体用として皮膚のあらゆる場所に用いることができ、特にフェイスマスクとして好適に使用することができる。フェイスマスクとして使用する場合には、目元用の孔部、鼻用の切り込み部、口元用の孔部等を設けておくことが好ましい。
また、本発明の身体貼付用シートは、一つの包装体内に一つずつ封入したパック型化粧品又は一つの包装体内に積層して封入したパック型化粧品とすることができ、さらにこれらの包装体内に化粧料等の液又はゲルを同時に封入したものとすることもできる。
【実施例】
【００２８】
以下、本発明を実施例により具体的に説明する。
評価方法
（１）積層シートの評価
（１−１）積層強度
実施例１及び比較例１で作製された積層シートについて、ＪＩＳ  Ｋ６８５４−３（接着剤−はく離接着強さ試験方法−第３部：Ｔ形はく離）に準じて測定した。具体的には以下の方法で積層強度を測定した。
SHIMPO INSTRUMENT社のTEST STAND（FGS-50V-H）にFORCE GAUGE（FGX-2R）を取り付けた。FORCE GAUGEの出力をＡ／Ｄ変換機に接続し、データをパソコンに取り込めるように設定した。
長手方向がMD方向となるように、各シートを３ｃｍ×２０ｃｍの短冊状に切出した。短冊状シートの片側数ｃｍ分のフィルムを液体含浸性基材から引き剥がし、引き剥がした部分のフィルム側をFORCE GAUGEの装着具に、液体含浸性基材側をTEST STANDの装着具に取り付けた。３００ｍｍ／分の速度で約５ｃｍ引き剥がし、同時にデータを０．１秒ごとに取り込んだ。
同様の操作を合計５回繰り返し、すべての値の平均値を各シートの積層強度（Ｎ）とした。
【００２９】
（１−２）面積膨潤率
実施例１、２及び比較例２で用いた樹脂をそれぞれ単独で、２５０℃でＴダイ押出し、１５μｍ厚のフィルムを得た。該フィルムを１０ｃｍ×１０ｃｍに裁断してフィルム片を調製し、シリカゲルを入れたデシケータ中に入れ、２５℃で一晩乾燥させた。
フィルム片の各辺の長さを測定し面積を求めた。次いで、該フィルム片を水に浸し、２５℃で５時間放置した。その後、該フィルム片を水から取り出し、直ちに各辺の長さを測定して面積を求め、水に浸す前の面積に対する面積の増大率（（水に浸した後の面積−水に浸す前の面積）／水に浸す前の面積×１００）を面積膨張率とした。
【００３０】
（１−３）曲率半径
各実施例１、２及び比較例２で作製された積層シートについて、不織布のＭＤ方向が長辺となるように、５ｃｍ×１０ｃｍに裁断した。裁断した各シートの一方の短辺におもりとしてクリップをつけ、水で満たした３Lビーカーに沈めた。２５℃で１時間放置後、ビーカー上面からシートの反り具合を観察し、曲率半径を求めた。なお、曲率半径は、不織布側に反った場合（フィルムが外側の場合）を正、フィルム側に反った場合（不織布が外側）の場合を負とした。
【００３１】
（２）身体貼付用シートの評価
（２−１）剥離のしにくさ
実施例３及び比較例３、実施例８にて作製した身体貼付用シートＡ−１、Ｂ−１及びＥ−３について、１０名の女性が、アルミピローからフェイスマスクを取り出して顔に１５分間装着し、装着から取り外し操作までの間でのフィルム剥離のしにくさについて、以下の基準で評価した。評価結果は１０人の平均点で示した。
（評価基準）
使用中剥離なし：４
一部剥離あり：３
大半が剥離：２
完全に剥離：１
【００３２】
（２−２）二酸化炭素濃度
実施例４、５及び比較例４でそれぞれ作製した身体貼付用シートを、ピロー内において、２５℃で１週間放置した。２０℃の環境下、ピローから取り出して直ちに２つ折りのシートを開き、不織布面を下にして、３３℃のプレートヒーター上に載せた。１５分後にサンプリングし、含浸液中の二酸化炭素濃度を測定した。二酸化炭素濃度は以下のように測定した。
シートサンプルを適量の０．２５％水酸化カリウム水溶液と混合し、二酸化炭素をトラップした。二酸化炭素をトラップした液５０ｍＬに、二酸化炭素ｐH調整剤（Orion Research）５ｍＬを添加、撹拌して二酸化炭素を遊離させ、直ちに二酸化炭素電極（モデル9502BN;Orion Research）で測定した。
【００３３】
（２−３）装着時の密着性、シート取り外し直後の皮膚の色、及び頬の皮膚血流量
実施例６、７、８及び比較例５でそれぞれ製造した身体貼付用シートについて、１０名の女性が１５分間顔に装着し、装着時の密着性、シート取り外し直後の皮膚の色、及び頬の皮膚血流量について、以下の基準で評価した。評価結果は１０人の平均点で示した。
装着時の密着性
シートの浮きやズレが全くない：４
わずかに浮きやズレがある：３
浮きやズレがある：２
かなり浮きやズレがある：１
【００３４】
シート取り外し直後の皮膚の色：目視により、以下の判定基準に基づき評価した。
はっきりと赤化：４
少し赤化：３
かすかに赤化：２
赤化なし：１
【００３５】
頬の皮膚血流量
ドップラー血流計（BIOMEDICAL SCIENCE Co., LTD LASER FLOWMETER ＫＢ−２０１）を用いて測定を行った。シートを適用する前に測定した値を１００として、その相対値を求め、１０名の平均値で評価した。
【００３６】
（２−４）肌のうるおい、くすみ、肌のハリの評価
実施例６及び比較例５でそれぞれ製造した身体貼付用シートについて、１２名の女性が２週間（２日に１回ずつ）継続使用を実施した。「肌のうるおい」「くすみ」「肌のハリ」のそれぞれについて、改善されたと認知した人の人数により評価した。
【００３７】
実施例１
スパンレース不織布（ポリエチレンテレフタレート（PET）芯／ポリエチレン（PE）鞘：レーヨン＝５０：５０、目付８０ｇ／ｍ2）上に、フィルム厚１５μmとなるようにＥＶＯＨ樹脂１（エバールＧ１５６Ｂ（（株）クラレ）；ＭＦＲ  １５ｇ／１０分）を２５０℃にて単層でＴダイ押出し、本発明の積層シートＡを作製した。
該積層シートについて上記方法（１−１）〜（１−３）により評価した。結果を第１表に示す。
【００３８】
比較例１
実施例１において、ＥＶＯＨ樹脂１に代えて、ＥＶＯＨ樹脂２（エバールＥ１７１（（株）クラレ）；ＭＦＲ  ３．３ｇ／１０分）を用いたこと以外は実施例１と同様にして積層シートＢを作製した。
該積層シートについて上記方法（１−１）により評価した。結果を第１表に示す。
【００３９】
実施例２
実施例１において、ＥＶＯＨ樹脂１に代えて、ＥＶＯＨブレンド樹脂（エバールＧ１５６Ｂ：ポリオレフィン樹脂ＢＰＯ−１０（（株）クラレ）＝６：４）を用いたこと以外は実施例１と同様にして、積層シートＣを作製した。
該積層シートについて上記方法（１−２）及び（１−３）により評価した。結果を第１表に示す。
【００４０】
比較例２
実施例１において、ＥＶＯＨ樹脂１に代えて、低密度ポリエチレン（ＬＤＰＥ；ペトロセン２１２（東ソー（株））；ＭＦＲ  １３ｇ／１０分）を用いたこと以外は実施例１と同様にして積層シートＤを作製した。
該積層シートについて上記方法（１−２）及び（１−３）により評価した。結果を第１表に示す。
【００４１】
【表１】
2008149484.tif 000003
【００４２】
実施例３
実施例１で作製した積層シートＡを図１に示すようにフェイスマスク型に切り抜き、第２表に示した組成の含浸液を、不織布の側にスポイトで均一に２５ｇ含浸させ、身体貼付用シートＡ−１を得た。この身体貼付用シートＡ−１をアルミピローに入れ、インパルスシーラーでアルミピローをシールして閉じた。該身体貼付用シートＡ−１について、上記（２−１）の方法にて評価した。評価結果を第３表に示す。
【００４３】
比較例３
比較例１で製造した積層シートＢを用いて、実施例３と同様にして身体貼付用シートＢ−１を得た。身体貼付用シートＢ−１について、上記（２−１）の方法にて評価した。評価結果を第３表に示す。
【００４４】
【表２】
2008149484.tif 000004
【００４５】
【表３】
2008149484.tif 000005
【００４６】
実施例４
実施例１で作製した積層シートＡを、それぞれ７ｃｍ×７ｃｍの正方形に切り出し、不織布面側に、第４表の含浸液４．９gをスポイトで添加し、不織布面を内側にして、２つ折りにした後に、炭酸ガスとともにアルミピローに封入させてインパルスシーラーでシールして、本発明の身体貼付用シートＡ−２を作製した。身体貼付用シートＡ−２について、上記（２−２）の方法にて評価した。評価結果を第５表に示す。
【００４７】
実施例５
実施例４において、実施例１で作製した積層シートＡの代わりに、実施例２で作製した積層シートＣを用いたこと以外は実施例４と同様にして本発明の身体貼付用シートＣ−２を作製した。身体貼付用シートＣ−２について、実施例４と同様に評価した。評価結果を第５表に示す。
【００４８】
比較例４
実施例４において、実施例１で作製した積層シートＡの代わりに、比較例２で作製した積層シートＤを用いたこと以外は実施例４と同様にして身体貼付用シートＤ−２を作製した。実施例４と同様にして評価した結果を第５表に示す。
【００４９】
【表４】
2008149484.tif 000006
【００５０】
【表５】
2008149484.tif 000007
【００５１】
実施例６
実施例１で作成した積層シートＡを図１に示すようにフェイスマスク型に切り抜き、第２表に示した組成の含浸液を、不織布の側にスポイトで均一に２５ｇ含浸させ、炭酸ガスとともにアルミピローに封入させてインパルスシーラーでシールして、本発明の身体貼付用シートＡ−３を作製した。身体貼付用シートＡ−３について、上記（２−３）及び（２−４）の方法にて評価した。評価結果を第６表に示す。
【００５２】
比較例５
実施例６において、実施例１で作製した積層シートＡの代わりに、比較例２で作製した積層シートＤを用いたこと以外は実施例６と同様にして身体貼付用シートＤ−３を作製した。実施例６と同様にして評価した結果を第６表に示す。
【００５３】
【表６】
2008149484.tif 000008
【００５４】
実施例７
実施例６において、実施例１で作製した積層シートＡの代わりに、実施例２で作製した積層シートＣを用いたこと以外は実施例６と同様にして本発明の身体貼付用シートＣ−３を作製した。身体貼付用シートＣ−３について、上記（２−３）により評価した。評価結果を第７表に示す。
【００５５】
【表７】
2008149484.tif 000009
【００５６】
実施例８
グリセリン０．２質量部にポリオキシエチレン（２０）オクチルドデシルエーテル０．２質量部、酢酸ｄｌ−α−トコフェロール０．０１質量部、及び香料０．００５質量部を加えて加温し、均一に分散させた後、さらに精製水０．５８５質量部を加えて無色透明なマイクロエマルションを調製した。一方、グリセリン９．８質量部、１，３ブチレングリコール５質量部、及びポリエチレングリコール２０質量部を混合した液に、ポリアクリル酸（ジュリマーＡＣ１０ＬＨＰ；日本純薬(株)）２質量部、及びポリアクリル酸ナトリウム（アロンビスＳＳ；日本純薬(株)）４．５質量部、パラオキシ安息香酸メチル０．２質量部、水酸化アルミニウム０．２質量部を均一に分散させた。これに、前記マイクロエマルション１質量部を加え、さらにヒドロキシエチルセルロース１質量部、酒石酸１．４質量部、アスナロエキス０．２５質量部、及び精製水５４．６５質量部を加えて均一になるまで撹拌し、水性ゲル形成用増粘物を調製した。
得られた水性ゲル形成用増粘物を、無色透明のＰＥＴフィルム（厚さ７５μｍ）と実施例１で作製した積層シートＡの間に挟み、ゲルの厚さが平均約１ｍｍとなるように、ベーカー式アプリケーターで展延した。これを非通気性のアルミピローの中に封入し、５０℃の環境下で約１日保管して、架橋反応を終了させた。得られた積層シートを図１に示すようなフェイスマスク型に切り抜き、二酸化炭素とともにアルミピローに封入し、室温下で約４日保管した。このようにして、水性ゲルに二酸化炭素が溶存した身体貼付用シートＥ−３を形成した。
身体貼付用シートＥ−３について、上記（２−１）および（２−３）により評価した。評価結果を第８表に示す。
【００５７】
【表８】
2008149484.tif 000010
【００５８】
第１表から、ＭＦＲの大きなＥＶＯＨを用いた積層シート（実施例１）の積層強度が高いことがわかる。また、ＥＶＯＨを用いた積層シート（実施例１及び２）は液体含浸性基材側に反るため、皮膚から剥がれにくい構造である。
さらに、水性組成物を含有させた本発明の身体貼付用シート（実施例３）及び比較シート（比較例３）において、本発明の身体貼付用シートA−１（実施例３）はフェイスマスク使用時にほとんどフィルム剥離が認められなかったのに対し、比較シートＢ−１（比較例３）では容易にフィルムが剥離した。ＭＦＲの大きなＥＶＯＨを用いたほうが実使用においても剥離しにくいことがわかった（第３表）。
【００５９】
第５表から、本発明の身体貼付用シートＡ−２（実施例４）及びＣ−２（実施例５）は、１５分経過しても二酸化炭素濃度１３００質量ｐｐｍ以上を保持していたが、比較シートＤ−２（比較例４）は９００質量ｐｐｍ以下まで低下した。ＥＶＯＨ樹脂含有フィルムを用いた本発明の身体貼付用シートは血流促進効果を示すのに十分な二酸化炭素濃度を保持していることがわかる。
また、第６表及び第７表から、本発明の身体貼付用シートＡ−３（実施例６）及びＣ−３（実施例７）は、装着時の密着性が高く、取り外し直後に皮膚の赤化が認められ、皮膚血流の増大が認められた。一方、比較シートＤ−３（比較例５）では、装着時の密着性が不十分であり、皮膚赤化がほとんど認められず、皮膚血流もほとんど増加していなかった。ＥＶＯＨ樹脂含有フィルムを用いた本発明の身体貼付用シートでは、密着性がよく、かつ、十分な血流促進効果を示すことがわかる。
【００６０】
さらに、第６表から、本発明の身体貼付用シートＡ−３（実施例６）でできたフェイスマスクは、肌のうるおい、くすみ、肌のハリに対して改善効果を有し、特にくすみ及び肌のハリに対して優れた改善効果を有することがわかる。
また、第８表から、水性のゲルを含浸させた本発明の身体貼付用シートＥ−３（実施例８）は、フェイスマスク使用時にほとんどフィルム剥離が認められず、装着時の密着性が高く、取り外し直後に皮膚の赤化が認められ、皮膚血流の増大が認められた。
【図面の簡単な説明】
【００６１】
【図１】フェイスマスクの型を示す図である。
【図１】
2008149484.tif 000011